(57)【要約】【課題】供給される空気中の不純物を除去することにより、安定した運転をより長期間にわたり維持することが可能な燃料電池システムを提供する。【解決手段】水素リッチガスを生成する改質部１と、前記水素リッチガス中の一酸化炭素と水から水素と二酸化炭素を生成するシフト反応部２と、シフト反応部２にて、除去されなかった前記水素リッチガス中の一酸化炭素をより低減するための一酸化炭素除去部３とを有する水素生成器２０と、水素生成器２０から供給される前記水素リッチガスと酸化剤ガスによって発電を行う燃料電池４と、前記燃料ガスの流通方向を基準として、（１）改質部１の上流、又は（２）一酸化炭素除去部３と燃料電池４の間の少なくとも１箇所に空気を供給する空気供給部６、９と、前記空気に含まれる不純物ガスを除去する不純物除去手段１２、１３とを備えた燃料電池システム。【選択図】図１
2005190995.tif 000002
【特許請求の範囲】
【請求項１】
炭化水素を含む燃料と水から一酸化炭素を含有する水素リッチガスを生成する改質部と、前記水素リッチガス中の一酸化炭素と水から水素と二酸化炭素を生成するシフト反応部と、前記シフト反応部にて、除去されなかった前記水素リッチガス中の一酸化炭素をより低減するための一酸化炭素除去部とを有する水素生成器と、
前記水素生成器から供給される前記水素リッチガスと酸化剤ガスによって発電を行う燃料電池と、
前記燃料の流通方向を基準として、（１）前記改質部の上流、又は（２）前記一酸化炭素除去部と前記燃料電池の間の少なくとも１箇所に空気を供給する空気供給部と、
前記空気に含まれる不純物ガスを除去する不純物除去手段とを備えた燃料電池システム。
【請求項２】
前記燃料の流通方向を基準として、前記改質部の上流に空気を供給する空気供給部と、
硫黄化合物を前記空気から除去する不純物除去手段と、を備えた、請求項１記載の燃料電池システム。
【請求項３】
前記燃料の流通方向を基準として、前記一酸化炭素除去部と前記燃料電池の間に空気を供給する空気供給部と、
アンモニア、アミン、脂肪酸、硫化水素及びアルデヒドを前記空気から除去する不純物除去手段と、を備えた、請求項１記載の燃料電池システム。
【請求項４】
前記改質部は、炭化水素を含む燃料と水と空気から一酸化炭素を含有する水素リッチガスを生成する改質部である請求項１記載の燃料電池システム。
【請求項５】
前記不純物除去手段は、硫化水素の吸着剤若しくは吸収剤を有している請求項１記載の燃料電池システム。
【請求項６】
前記不純物除去手段は、硫黄酸化物の吸着剤若しくは吸収剤を有している請求項１又は２記載の燃料電池システム。
【請求項７】
前記不純物除去手段は、触媒燃焼部を有している請求項１に記載の燃料電池システム。
【請求項８】
前記空気の流通方向を基準とすると、
前記不純物除去手段は、前記硫黄酸化物の吸着剤若しくは吸収剤の上流に、触媒燃焼部をさらに有する請求項６記載の燃料電池システム。
【請求項９】
前記触媒燃焼部は、前記水素生成器と熱交換可能な位置、又は前記水素生成器の加熱に使用された燃焼排ガスと熱交換可能な位置に配置されている請求項７に記載の燃料電池システム。
【請求項１０】
前記硫黄酸化物の吸着剤若しくは吸収剤は、前記水素生成器と熱交換可能な位置、又は前記水素生成器の加熱に使用された燃焼排ガスと熱交換可能な位置に配置されている請求項６に記載の燃料電池システム。
【請求項１１】
前記触媒燃焼部は、前記硫黄酸化物の吸着剤若しくは吸収剤と兼ねられ、貴金属とアルカリ土類金属を含む触媒を有しており、前記水素生成器と熱交換可能な位置、又は前記水素生成器の加熱に使用された燃焼排ガスと熱交換可能な位置に配置されている請求項８記載の燃料電池システム。
【発明の詳細な説明】
【技術分野】
【０００１】
本発明は、燃料電池システムに関する。さらに詳しくは、炭化水素を含む燃料と水を触媒に流通させ一酸化炭素を含有する水素リッチガスを発生させる水素生成器を有する燃料電池システムにおいて、水素生成器内の改質部もしくはアノードに流通される空気に含まれる不純物ガスが除去される燃料電池システムに関するものである。
【背景技術】
【０００２】
水素及び空気中の酸素を用いて発電する燃料電池システムとして種々のタイプが開発されているが、家庭等に用いられる燃料電池システムは一般的に次のように構成される。  
まず、メタン、エタン、プロパン、ブタン、都市ガス、ＬＰガス、その他の炭化水素ガス（二種類以上の炭化水素の混合ガスを含む）を改質器において改質し、水素リッチガスを生成する。
【０００３】
改質の方法としては、水蒸気を用いて改質する水蒸気改質法、空気中の酸素を用いて改質する部分酸化法、あるいは両者を組み合わせたオートサーマル法などがある。
【０００４】
これらの改質法により得られた水素リッチガスには、副反応生成物として一酸化炭素（以下、本明細書ではＣＯと呼ぶ）が、改質器の性能にもよるが、通常、８〜１５％（容量ベースの濃度、以下同じ）程度含まれている。このＣＯが、例えば、高分子電解質型燃料電池（以下、本明細書ではＰＥＦＣと呼ぶ）に供給される場合、ＰＥＦＣに供給する水素リッチガス中のＣＯ含有量は５０ｐｐｍ程度が限度であり、これを越えると電池性能が著しく劣化するので、ＣＯはＰＥＦＣへ導入する前に出来る限り除去する必要がある。
【０００５】
このため改質法により得られた水素リッチガスは、この副生ＣＯを除去するためにシフト反応部へ導入される。シフト反応部ではシフト反応（下記（１）式参照）によりＣＯが炭酸ガスと水素に変えられる。シフト反応部を経て得られる水素リッチガスについても、ＣＯは完全には除去されず、微量のＣＯが含まれている。このため、空気等の酸化剤ガスを添加し、ＣＯ選択酸化部において、ＣＯ選択酸化反応（下記（２）式参照）により、ＣＯを５０ｐｐｍ以下、好ましくは１０ｐｐｍ以下に低減させる。こうして生成された水素リッチガスがＰＥＦＣのアノードに供給される。
【０００６】
しかし、負荷が変化する場合など、ＣＯ濃度が上昇する場合に備えて、アノードにさらに空気を供給し、アノード電極触媒のＣＯ被毒を抑制するエアーブリージングが行われることも多い。
【０００７】
ＣＯ＋Ｈ2Ｏ→ＣＯ2＋Ｈ2    （１）
ＣＯ＋１／２Ｏ2→ＣＯ2      （２）
又、家庭用燃料電池では、効率を向上させるため、電力の消費量が少ないときは機器を停止させることが望ましい。かかる停止時には、燃料電池システム内に水素リッチガス等可燃性の残留ガスが残留したままでは、安全上の問題があるため、不燃性ガスで残留ガスをパージする必要がある。しかし、家庭用燃料電池では、Ｎ2ボンベなどを常設することが困難であるため、水素生成器、アノード流路を水蒸気によって残留ガスをパージしてから、さらに水蒸気が凝縮しない温度域で空気によって水蒸気をパージする方法などが提案されている。
【０００８】
上述のように燃料電池システムにおいて、燃料電池システム内に空気を供給する箇所が様々あるが、その中で、ＰＥＦＣのカソードに送られる空気の中に、例えば有機溶剤などの不純物が含まれると、有機溶剤はカソード電極触媒で分解されないために、カソード電極への酸素吸着能が阻害され、電池特性や寿命低下を招く課題があった。この課題を解決するためにケロシン等の有機溶剤をカソードに空気を供給する前に除去する触媒燃焼器などが提案されている（例えば、特許文献１参照）。
【０００９】
また、上述のようにＣＯ選択酸化反応部に酸化剤ガスとしての空気を供給するが、この空気中に含まれるＨＣＨＯなどの有機物、あるいはＮＯｘ、ＳＯｘがＣＯ選択酸化触媒を被毒し、ＣＯ選択酸化触媒の特性が低下することにより、アノードがＣＯで被毒されるという課題を解決するために、ＣＯ選択酸化反応用空気の不純物を除去するＣＯ除去器及びそれを用いた燃料電池システムが提案されている（例えば、特許文献２参照）。
【特許文献１】特開２０００−２７７１３９号公報
【特許文献２】特開２０００−３２７３０５号公報
【発明の開示】
【発明が解決しようとする課題】
【００１０】
しかしながら、上記特許文献に記載の燃料電池システム以外においても、燃料電池システム内に供給される空気中に含まれる不純物が燃料電池システムに対して問題を引き起こす可能性がある。例えば、アノードエアーブリージング用空気が挙げられる。
【００１１】
上記アノードエアーブリージング空気の供給量は、燃料電池のカソードに供給される空気に比べて少なく、例えば１ｋＷの燃料電池の場合、カソード空気量は６５Ｎｌ／ｍｉｎ（以下０℃、０．１ＭＰａ換算の値をこのように記す）であるのに対し、アノードエアーブリージング用空気、は０．３Ｎｌ／ｍｉｎといったオーダーの量である。
【００１２】
また、空気中に含まれる不純物としては、硫黄酸化物、硫化水素、窒素酸化物、アンモニアなどの無機ガスと、アミン、脂肪酸、芳香族化合物、アルデヒドなどの有機ガスが挙げられ、これらの不純物のガスの大気中の濃度は数十ｐｐｍ〜数ｐｐｂと極めて小さい。
【００１３】
しかしながら、上記空気中に含まれる不純物のうち硫黄化合物のように触媒を不可逆的に劣化させる物質、いわゆる永久被毒物質がきた場合、例え、空気供給量が少なく、空気中に含まれる濃度が極めて小さいとしても、数万時間といった長期間の曝露を受けると、触媒の活性点（Active Site）が覆われて最終的に触媒特性の低下となって現れる。
【００１４】
ここで、貴金属触媒への永久被毒を考えた場合、永久被毒物質が貴金属露出表面の数十分の１から１／２程度を覆うと顕著な被毒を及ぼすといわれている。１ｋＷ級燃料電池では、燃料電池のアノード触媒で用いられるＰｔ、Ｒｕの貴金属はそれぞれ０．０２ｍｏｌ程度であり、０．５ｐｐｍの硫化水素を含む空気を０．３Ｎｌ／ｍｉｎでエアーブリージングとして送ると、数千〜数万時間で触媒に影響を及ぼす量の被毒物質が蓄積すると考えられる。
【００１５】
ここで、燃料電池のアノードの電極触媒の被毒メカニズムについて説明する。
【００１６】
例えば、硫黄化合物のうち硫黄酸化物及び硫化水素は、下記の標準電位（vs. SHE (Standard Hydrogen Electrode）)であり、硫化水素はS2-として金属に吸着し、被毒すると考えられる。
【００１７】
【数１】
2005190995.tif 000003
【００１８】
アノードの電位は０Ｖであるため、ＳＯ2はアノードではSO42-となるが、高分子電解質がスルホン酸塩であるので、その影響は小さい。しかし、H2Sの場合、０Ｖで安定であるため、水素の酸化特性が低下する。
【００１９】
また、アノ−ドの場合、上述のように硫化水素は、ＳＯ2に比べ、触媒活性低下に対する影響が大きいが、硫黄酸化物は貴金属触媒上で水素が存在する還元雰囲気下では容易に硫化水素に変換されるため、触媒種とガス雰囲気によっては硫黄酸化物の影響も硫化水素と等しくなる場合がある。ちなみに、硫黄酸化物濃度の日本の環境基準は０．０４ｐｐｍであるため、交通量の多い道路近辺に設置された燃料電池の場合、長期的には硫黄酸化物による触媒特性への影響が生じる可能性がある。
【００２０】
また、硫化水素以外にもエアーブリージング空気中に含まれる不純物のうち燃料電池のアノードを被毒する物質にホルムアルデヒドが挙げられる。以下に示すように、アノードでは、標準電位が異なるため、ＣＯに比べ、ホルムアルデヒドが酸化されにくく、触媒毒になりやすいことが推察される。
【００２１】
【数２】
2005190995.tif 000004
【００２２】
なお、ホルムアルデヒド以外のアルデヒドはホルムアルデヒドに比べ安定なため、より酸化されにくい。
【００２３】
さらに、ＣＯ選択酸化触媒は、触媒の量を増加することが比較的容易であるが、アノードの触媒は触媒量を増すと、燃料電池セル内のガスの拡散性が低下しフラッディングしやすくなるので、触媒の量を増加して触媒被毒の影響を緩和することが難しいといった課題もある。
【００２４】
また、上記硫化水素及びホルムアルデヒド以外に燃料電池のアノードを被毒する物質として難燃性でかつ揮発性の有機化合物が挙げられる。燃料電池システムの設置場所によっては、こういった難燃性でかつ揮発性の多量の有機化合物が空気中に存在する例も少なくない。塗料などに含まれる揮発性有機物であるトルエンなどは難燃性であり、貴金属触媒を用いても２００℃以下ではほとんど酸化分解しないため、アノードの電極触媒が動作する温度（７０〜８０℃）では触媒上に残留し、被毒物質として作用する。日本の悪臭防止法におけるトルエンの規制基準は第一種地域では１０ｐｐｍであり、塗料の臭気が常時漂うような場所では、その影響は大きい。したがって、難燃性の有機物質（脂肪酸を含む）が常時存在するような環境の場合、有機物質は触媒被毒の要因となる。
【００２５】
また、上記不純物以外に燃料電池のアノードを被毒する物質としてアンモニア、アミンなどの塩基性化合物が挙げられる。これは、塩基性化合物が、高分子電改質膜を中和し、燃料電池の電池性能が低下するためである。
【００２６】
次に、燃料電池システムに問題を引き起こす可能性のある空気供給として残留ガスパージ用空気、あるいはオートサーマル反応用空気が挙げられる。これらは改質ガスを生成する改質器に供給される空気であり、これらの空気にも上記不純物は含まれ、更に、供給量も１００Ｎｌ／回、８Ｎｌ／ｍｉｎとアノードエアーブリージング空気よりも多いことから、空気中に微量に含まれる上記不純物が長期運転時に改質触媒の劣化要因となることは言うまでもない。この改質触媒に供給される空気による劣化メカニズムについて以下に説明する。
【００２７】
改質器の入口から空気を送り込む場合では、改質触媒であるＲｕ触媒が最も顕著な影響を受ける。すなわち、触媒の活性点に硫黄化合物が存在する状態で改質反応を行うと、触媒上に燃料中の炭素の析出が加速され、燃料の水素への転化率が低下する。
【００２８】
加えて、改質器の下流、シフト反応部及びＣＯ選択酸化部においてＰｔ／ＣｅＺｒＯx、Ｐｔ／ＴｉＯ2などの貴金属触媒が用いられることが用いられることが多いので、改質器を通過した硫化水素がシフト反応部及びＣＯ選択酸化器の貴金属触媒の担体であるＣｅＺｒＯx、ＴｉＯ2を被毒し、水の活性化能を低下させ、触媒特性を劣化させる。
【００２９】
具体的には、改質触媒として２ｗｔ％のＲｕ／アルミナ触媒を３００ｇ用いる場合においてはＲｕ量は０．０６ｍｏｌとなり、０．５ｐｐｍの硫化水素を含む空気が一回のパージ動作で１００Ｎｌ送られると、数百から数千回のパージ動作で触媒特性に影響が生じる量の被毒物質が蓄積すると考えられる。毎日起動停止を行うと１０年で３６５０回起動停止を行うことになるので、長期的な使用の場合この影響は無視できない。
【００３０】
また、改質触媒に１ｗｔ％Ｐｔ−１ｗｔ％Ｒｈ／ＺｒＯ2触媒を３００ｇ用いる場合においては、０．５ｐｐｍの硫化水素を含む空気が改質器から８Ｎｌ／ｍｉｎで送られると、数百〜数千時間で改質触媒の触媒特性に影響が生じる量の被毒物質が蓄積すると考えられる。つまり、オートサーマル反応用空気の場合、供給空気量が多く、微量の不純物でも蓄積により、短期間で影響が出やすい。
【００３１】
以上、硫化水素による触媒の被毒について述べたが、硫化水素の場合、火山地域や温泉地域では、空気中濃度は０．０５〜１０ｐｐｍになりうる。また、浄化槽の近くなどでは高濃度となりうるため、更に触媒の劣化が早まることが想定される。
【００３２】
上記従来の課題を考慮し、本発明の目的は、供給される空気中の不純物を除去することにより、安定した運転をより長期間にわたり維持することが可能な燃料電池システムを提供することである。
【課題を解決するための手段】
【００３３】
上記の目的を達成するために、第１の本発明は、炭化水素を含む燃料と水から一酸化炭素を含有する水素リッチガスを生成する改質部と、前記水素リッチガス中の一酸化炭素と水から水素と二酸化炭素を生成するシフト反応部と、前記シフト反応部にて、除去されなかった前記水素リッチガス中の一酸化炭素をより低減するための一酸化炭素除去部とを有する水素生成器と、前記水素生成器から供給される前記水素リッチガスと酸化剤ガスによって発電を行う燃料電池と、前記燃料の流通方向を基準として、（１）前記改質部の上流、又は（２）前記一酸化炭素除去部と前記燃料電池の間の少なくともいずれか１箇所に空気を供給する空気供給部と、前記空気に含まれる不純物ガスを除去する不純物除去手段とを備えた燃料電池システムである。
【００３４】
又、第２の本発明は、前記燃料の流通方向を基準として、前記改質部の上流に空気を供給する空気供給部と、硫黄化合物を前記空気から除去する不純物除去手段と、を備えた、第１の発明の燃料電池システムである。
【００３５】
又、第３の本発明は、前記燃料の流通方向を基準として、前記一酸化炭素除去部と前記燃料電池の間に空気を供給する空気供給部と、アンモニア、アミン、脂肪酸、硫化水素及びアルデヒドを前記空気から除去する不純物除去手段と、を備えた、第１の発明の燃料電池システムである。
【００３６】
又、第４の本発明は、前記改質部は、炭化水素を含む燃料と水と空気から一酸化炭素を含有する水素リッチガスを生成する改質部である第１の本発明の燃料電池システムである。
【００３７】
又、第５の本発明は、前記不純物除去手段は、硫化水素の吸着剤若しくは吸収剤を有している第１の本発明の燃料電池システムである。
【００３８】
又、第６の本発明は、前記不純物除去手段は、硫黄酸化物の吸着剤若しくは吸収剤を有している第１の本発明の燃料電池システムである。
【００３９】
又、第７の本発明は、前記不純物除去手段は、触媒燃焼部を有している第１の本発明の燃料電池システムである。
【００４０】
又、第８の本発明は、前記空気の流通方向を基準とすると、前記不純物除去手段は、前記硫黄酸化物の吸着剤若しくは吸収剤の上流に、触媒燃焼部をさらに有する第６の本発明の燃料電池システムである。
【００４１】
又、第９の本発明は、前記触媒燃焼部は、前記水素生成器と熱交換可能な位置、又は前記水素生成器の加熱に使用された燃焼排ガスと熱交換可能な位置に配置されている第７の本発明の燃料電池システムである。
【００４２】
又、第１０の本発明は、前記硫黄酸化物の吸着剤若しくは吸収剤は、前記水素生成器と熱交換可能な位置、又は前記水素生成器の加熱に使用された燃焼排ガスと熱交換可能な位置に配置されている第６の本発明の燃料電池システムである。
【００４３】
又、第１１の本発明は、前記触媒燃焼部は、前記硫黄酸化物の吸着剤若しくは吸収剤と兼ねられ、貴金属とアルカリ土類金属を含む触媒を有しており、前記水素生成器と熱交換可能な位置、又は前記水素生成器の加熱に使用された燃焼排ガスと熱交換可能な位置に配置されている第８の本発明の燃料電池システムである。
【発明の効果】
【００４４】
本発明により、安定した運転をより長期間にわたり維持することが可能な燃料電池システムを提供することが出来る。
【発明を実施するための最良の形態】
【００４５】
以下、本発明の実施の形態を、図面を参照しながら説明する。
【００４６】
（実施の形態１）
図１は、本発明の実施の形態１における燃料電池システムの概略構成図である。図１に示す様に、本実施の形態１における燃料電池システムは、水素リッチガスを生成する水素生成器２０を備えている。この水素生成器２０は、炭化水素を含む燃料と水から一酸化炭素を含有する水素リッチガスを生成する、Ｒｕ／アルミナ触媒を充填した改質部１を備えている。又、燃料の流通方向を基準として、水素生成器２０は改質部１の下流側に耐酸化性のシフト反応触媒であるＰｔ／ＣｅＺｒＯｘ触媒を充填したシフト反応部２を備えている。このシフト反応部２では、改質部１で副生されるＣＯの低減を行う。更に、水素生成器２０はシフト反応部２の下流側に、選択酸化反応触媒であるＲｕ／アルミナ触媒を充填したＣＯ選択酸化反応部（一酸化炭素除去部）３を備えている。このＣＯ選択酸化反応部３ではシフト反応部２にて除去しきれなかったＣＯを更に低減する。
【００４７】
又、ＣＯ選択酸化反応部３の下流側にはＣＯの低減された水素リッチガスをアノードガスとして発電を行う、本発明の燃料電池の一例であるＰＥＦＣ（固体高分子型燃料電池）４が設置されている。燃料電池アノード触媒としては、例えばＰｔ−Ｒｕ／Ｃ触媒が挙げられる。又、本実施の形態１の燃料電池システムは、ＰＥＦＣ４のカソード側に不純物を除去した空気を供給するためのカソード用空気供給部１０を備えている。
【００４８】
又、改質部１からＰＥＦＣ４に至るガス流路において、改質部１の上流側には、燃料電池システムの停止時に燃料電池システム内の残留ガスをパージするための空気、もしくは燃料電池システムの運転時にオートサーマル反応を行うための空気を供給するための、改質用空気供給部６が設置されている。又、シフト反応部２とＣＯ選択酸化反応部３の間のガス流路に、ＣＯ選択酸化反応部３へ空気を供給するためのＣＯ選択酸化用空気供給部８が接続されている。又、ＣＯ選択酸化反応部３とＰＥＦＣ４の間のガス流路には、アノードエアーブリージング用空気供給部９が接続されている。
【００４９】
又、本実施の形態１の燃料電池システムは、これら改質用空気供給部６、ＣＯ選択酸化用空気供給部８、アノードエアーブリージング用空気供給部９に供給する空気に含まれる硫化水素を除去するための硫化水素吸収部５を備えている。この空気の流通方向を基準として、硫化水素吸収部５の下流側には空気を加熱するための熱交換部１１がＣＯ選択酸化反応部３と熱交換可能に接触し設置されている。この熱交換部１１の下流側には、Ｐｔ／アルミナ触媒を有する触媒燃焼部１２がシフト反応部２と熱交換可能に接触し設置されている。又、この触媒燃焼部１２の下流側には、酸化カルシウムを有する硫黄酸化物吸収部１３がシフト反応部２と熱交換可能に設置されている。この硫黄酸化物吸収部１３から、改質用空気供給部６、ＣＯ選択酸化用空気供給部８、アノードエアーブリージング用空気供給部９へと空気が供給される。又、改質用空気供給部６と硫黄酸化物吸収部１３の間には、バルブ７が設置されている。
【００５０】
上記構成の本実施の形態１における燃料電池システムの運転方法（本発明の燃料電池システムの第１の運転方法）について以下に述べる。
【００５１】
図１において、燃料中の硫黄成分を吸着除去する吸着剤を経た燃料が水と混合され、加熱されて、改質部１に導入される。水蒸気改質触媒の温度は燃料の種類にもよる。燃料が、都市ガスの場合、水蒸気改質触媒出口直後の温度は６５０℃程度に保たれる。この改質部１で生成された水素リッチガスは、シフト反応部２及びＣＯ選択酸化反応部３を通過する。これにより、改質部１で副生されるＣＯが低減されることになる。この水素リッチガスが、アノードガスとしてＰＥＦＣ４へ供給される。なお、都市ガスとはメタンを主成分とする天然ガスである。
【００５２】
一方、空気は硫化水素吸収部５を通過した後、ＣＯ選択酸化反応部３と接触した熱交換部１１で加熱される。
【００５３】
次に、定常運転時２５０℃に保たれた触媒燃焼部１２を経由した後、３００℃に保持された硫黄酸化物吸収部１３を経る。触媒燃焼部１２および硫黄酸化物吸収部１３は、シフト反応部２と接しており加熱されている。尚、硫化水素吸収部５がなくても、Ｐｔ／アルミナ触媒上で硫化水素は硫黄酸化物に酸化され、硫黄酸化物吸収部１３で吸収される。しかし、硫化水素のうちの一部はＰｔ／アルミナ上に残るため、硫化水素吸収部５で予め除去することが望ましい。
【００５４】
次に、硫黄酸化物吸収部１３を通過した空気は、ＣＯ選択酸化用空気供給部８、アノードエアーブリージング用空気供給部９を通じて、ＣＯ選択酸化反応部３、ＰＥＦＣ４のアノード極にそれぞれ送られる。ここでの供給量は一例を挙げるとそれぞれ０．５Ｎｌ／ｍｉｎ、０．３Ｎｌ／ｍｉｎである。尚、硫黄酸化物吸収部１３を通過した空気をカソード用空気供給部１０へ供給しカソード用空気として利用してもよい。
【００５５】
又、燃料電池停止時にシステム内に水素や都市ガスなどの可燃ガスが残留すると危険であるため、系内を空気パージする必要がある。本実施の形態１では、停止時に水蒸気改質触媒のＲｕが酸化しない温度まで装置を冷却した後、バルブ７を開ける。
【００５６】
硫黄酸化物吸収部１３を通過した空気を改質用空気供給部６を通じて、改質部１に供給し、シフト反応部２，ＣＯ選択酸化反応部３、ＰＥＦＣ４へと順に空気で置換していく。ここで置換する空気量としては、例えば１０Ｎｌ／ｍｉｎで１０分間である。
【００５７】
上述した硫黄酸化物吸収部１３の硫黄酸化物の吸着剤、吸収剤としては、アルカリ土類金属酸化物、Ｍｎ，Ｃｏ，Ｆｅ，Ｃｕ，Ｚｒなどの遷移金属酸化物、Ｃｅなどの希土類金属酸化物を用いることが望ましい。また、吸収剤によっては、加熱して用いることが望ましい。例えば、ＣａＯの場合、３００-６００℃で硫黄酸化物は以下の（３）式及び（４）式で表されるメカニズムで吸収される。
【００５８】
２ＳＯ２＋ＣａＯ→２ＣａＳＯ３    （３）
２ＣａＳＯ３＋ＳＯ２→２ＣａＳＯ４＋１／２Ｓ２      （４）
また、硫黄酸化物吸収剤としては、アルカリ成分添着活性炭、ゼオライトなどを用いてもよい。
【００５９】
又、上述した硫化水素吸収部５の硫化水素吸着剤としては、ＭＳ４Ａなどのゼオライト、アルカリ成分添着活性炭などが挙げられる。
【００６０】
また、触媒燃焼部１２で有機化合物を燃焼させる触媒としては、Ｐｔ／アルミナなどを挙げることができる。さらに、耐硫黄被毒性を有するＰｔ−Ｒｈ系触媒を用いることが望ましい。これらの耐硫黄被毒性を有しかつ酸化活性の高い燃焼触媒を用いることにより、硫化水素を硫黄酸化物に変換することができるため、硫化水素吸収部５を省略することも可能である。なお、メンテナンスフリーの観点から、有機化合物は触媒燃焼で燃焼させることが望ましいが、活性炭フィルターなどで吸着除去してもよい。
【００６１】
第２の運転方法は、実施の形態１の燃料電池システムの運転時において、いわゆるオートサーマル反応により、水素を生成する運転方法である。なお、改質部１の触媒はＰｔ−Ｒｈ／ＺｒＯ２触媒を用いている。
【００６２】
実施の形態１にかかる燃料電池システムの運転時において、改質用空気供給部６から空気が供給される。これによって、炭化水素系の燃料は酸化反応を起こす。炭化水素の酸化反応は発熱反応となることから、いわゆるオートサーマル反応となり、吸熱反応である水蒸気改質反応は促進される。ここで空気の供給量としては、例えば、８Nl/minである。なお、第２の運転方法は、燃料電池システムの起動時に行うと、燃料電池システムの起動時間を短縮させるので、効果的である。
【００６３】
また、実施の形態１においては、改質用空気供給部６に供給する空気を、硫化水素吸収部５、触媒燃焼部１２および硫黄酸化物吸収部１３を経由するように構成している。しかし、改質用空気供給部６に供給する空気は、触媒燃焼部１２を経由せずに硫化水素吸収部５及び硫黄酸化物吸収部１３を経由するように構成してもよい。これによって、改質部１に供給する空気から硫黄化合物を除去することができる。
【００６４】
（実施の形態２）
図２は、本発明の実施の形態２における燃料電池システムの概略構成を示す説明図である。本実施の形態２の燃料電池システムは、図２に示すように、触媒燃焼部１４が、硫黄酸化物吸収機能を有している点以外は、実施の形態１と同じである。従って、図２には図
１と同一部または相当部には同一符号を付し、詳細な説明は省略し、異なる点を中心に説明を行う。
【００６５】
本実施の形態２の燃料電池システムの触媒燃焼部１４は、アルミナに酸化バリウムと白金を担持したペレット触媒である。この触媒燃焼部１４が実施の形態１における触媒燃焼部１２及び硫黄酸化物吸収部１３に相当する。加熱された貴金属上で、二酸化硫黄や硫化水素は酸化され、三酸化硫黄となり、貴金属近傍に存在する酸化バリウムに吸収される。ここでは、酸化バリウムを一例として挙げたが、酸化カルシウムなどの他のアルカリ土類金属酸化物を用いてもよい。
【００６６】
また、貴金属触媒はトルエンなどの有機物質及び硫黄化合物を比較的低温で燃焼できる。以上により、有機化合物、硫黄酸化物、硫化水素を効果的に除去できる。
【００６７】
尚、本発明の一酸化炭素除去部は、実施の形態１、２ではＣＯ選択酸化反応部３に相当するが、ＣＯ選択酸化反応ではなくメタン化反応によって一酸化炭素を除去してもよく、又メタン化反応及びＣＯ選択酸化反応を併用してＣＯを低減させても良く、要するにシフト反応部から供給される水素リッチガス中の一酸化炭素を、より低減出来さえすれば良い。尚、一酸化炭素除去部としてメタン化反応のみ用いた場合は、ＣＯ選択酸化用空気供給部を設ける必要はない。
【００６８】
又、本発明の不純物除去部は、実施の形態１では硫化水素吸収部５、熱交換部１１、触媒燃焼部１２、及び硫黄酸化物吸収部１３に相当し、実施の形態２では硫化水素吸収部５、熱交換部１１、及び触媒燃焼部１４に相当するが、本構成に限らず上述した様に硫化水素吸収部５を設置しなくても良い。しかし硫化水素のうちの一部は触媒燃焼部１２のＰｔ／アルミナ上に残るため、硫化水素吸収部５で予め除去することが望ましい。
【００６９】
又、本発明の改質部の上流に設けられた空気供給部は、本実施の形態１、２の改質用空気供給部６に相当する。又、本発明の一酸化炭素除去部と燃料電池の間に設けられた空気供給部は、本実施の形態１、２のアノードエアーブリージング用空気供給部９に相当する。本実施の形態１では、これら改質用空気供給部６、アノードエアーブリージング用空気供給部９から供給される全ての空気の不純物を除去しているが、どれか一箇所から供給される空気の不純物を除去してもよい。しかし、より長時間安定した運転を行うためには供給される全ての空気の不純物を除去した方がより好ましい。
【００７０】
又、実施の形態１の触媒燃焼部１２及び硫黄酸化物吸収部１３は、シフト反応部２と熱交換可能に接触設置されているが、シフト反応部２に接触設置されずシフト反応部２を加熱するために用いた燃焼排ガスと熱交換可能に配置されていても良く、又シフト反応部２に限らずＣＯ選択酸化反応部３等に接触設置されていても良く、要するに触媒燃焼部を触媒燃焼に適した温度、硫黄酸化物吸収部を硫黄酸化物を吸収若しくは吸着させるのに適した温度にそれぞれ加熱出来さえすればよい。尚、実施の形態２の触媒燃焼部１４についても同様である。
【実施例】
【００７１】
以下、本発明の燃料電池システムおよびその運転方法を実施例に基づいてより具体的に説明する。
【００７２】
（実施例１）
本実施例１では、触媒層電解質接合体（以下ＭＥＡと呼ぶ。）を作成し、このＭＥＡに
ガスと空気を流通させ、空気中の不純物の影響について試験を行った。
【００７３】
始めに、ＭＥＡの作成方法について以下に述べる。
【００７４】
Ｐｔ／Ｃ触媒に水と旭硝子製のパーフルオロスルホン酸イオノマーエタノール溶液（Flemion：９ｗｔ％パーフルオロスルホン酸イオノマー）を加え、触媒インクを調製した。尚、Flemionとカーボンブラックの重量比が１となるように調製した。この触媒インクを、Ｐｔ０．３ｍｇ／ｃｍ2となるように、ドクターブレード（Doctor Blade）法でカーボンペーパーに塗布し、６０℃で乾燥させ、カソード側ガス拡散電極層を作成した。
【００７５】
一方、アノード側ガス拡散電極層は、３０ｗｔ％Ｐｔ−２４ｗｔ％Ｒｕ／ＣによりＰｔ０．３ｍｇ／ｃｍ2となるように同様の手法で作成した。
【００７６】
このように作成した２枚のガス拡散電極層でNafion１１２膜（登録商標  Dupont社製）をはさみ、１３０℃でホットプレスし触媒層電解質接合体（ＭＥＡ）を作成した。
【００７７】
作成したＭＥＡを空気、水素を用いて、酸素利用率４０％、水素利用率７０％、セル温度７５℃、カソード露点６５℃、アノード露点７０℃で、出力電流０．２Ａ／ｃｍ2で運転させた。このとき、アノードには５０ｐｐｍＣＯ−２０％ＣＯ2／Ｈ2の模擬ガスと、２０ｐｐｍの硫化水素を含む０．００１３Ｎｌ／ｍｉｎの空気を混合させて流通した。ＭＥＡの出力電圧は、発電開始初期には０．７１５Ｖであったが、１０００時間後には０．６４２Ｖまで下がっていた。
【００７８】
一方、２０ｐｐｍの硫化水素を含む空気を、ゼオライト（ＭＳ４Ａ）のペレットを充填した硫化水素吸収剤を通して、ＭＥＡに流通させた実験を同様にして行った。この結果、１０００時間後の同電圧は、０．７０７Ｖであり、電圧低下は抑えられた。
【００７９】
以上のように、アノードエアーブリージングの空気に不純物として硫化水素が存在すると電圧低下が起こることがわかり、硫化水素を除く不純物除去剤により電圧低下を抑制することができた。
次に、硫化水素の代わりに、２０ｐｐｍのトリメチルアミンを含む空気を前記模擬ガスに混合させてアノードに流通した。ＭＥＡの出力電圧は、発電開始初期には０．７２０Ｖであったが、１０００時間後には約０．５Ｖまで下がっていた。以上のように、塩基性化合物により、ＭＥＡの電圧低下が起こった。
【００８０】
（実施例２）
改質触媒である２ｗｔ％Ｒｕ／アルミナ触媒ペレット１．３ｃｃに対してＳ／Ｃ（スチーム／カーボン比）＝３に加湿されたメタンガスを、ＧＨＳＶ（Gas Highest Space Velocity）＝３２００ｈ-1、６４０℃で流通してメタンガスを水蒸気改質したところ、メタンの水素への転化率は８６％となった。その後、室温まで触媒ペレットを冷却した後、２０ｐｐｍの硫化水素を含む空気を０．２５Ｎｌ／ｍｉｎで２０ｈ流通させた。その後、再び、同様の条件で水蒸気改質反応を行い、同様に測定したところ、同転化率は７０％まで低下していた。
【００８１】
一方、同様な試験において、２０ｐｐｍの硫化水素を含む空気を、ゼオライト（ＭＳ４Ａ）のペレットを充填した硫化水素吸収剤を通して、触媒に流通させた。２０ｈ流通後、水蒸気改質触媒の特性を測定したところ、同転化率は８５％であった。
【００８２】
以上のように、水蒸気改質触媒のパージ用の空気に不純物として硫化水素が存在すると数十時間で水蒸気改質触媒が劣化し、硫化水素を除く不純物除去剤により触媒劣化を抑制することができた。
【００８３】
（実施例３）
オートサーマル反応触媒である１ｗｔ％Ｐｔ−１ｗｔ％Ｒｈ／ZrO2の触媒ペレット３ｃｃに対して、メタン：水：空気＝１：１．５：３（モル比）の混合ガスが、GHSV＝10000h-1、７５０℃で流通されて、水蒸気改質反応が行われた。なお、空気中には硫化水素が２０ｐｐｍ含有されていた。この結果、実験開始直後には、メタンから水素への転化率は、９４．６％であったが、４００時間後には同転化率は８４．７％まで低下していた。
【００８４】
一方、２０ｐｐｍの硫化水素を含む空気が、ゼオライト（ＭＳ４Ａ）からなる硫化水素吸収剤ペレットが充填された硫化水素吸収器に通されてから、触媒ペレットに流通されるようにして、同様のオートサーマル反応試験が行われた。４００ｈ流通後の同転化率は９４．２％であった。
【００８５】
以上、実施例３から、改質部１に空気を送り込んでオートサーマル反応を起こす際に、空気に不純物として硫化水素が含有されていると改質部１の触媒特性が低下することが検証された。また、硫化水素を除く不純物除去剤により、かかる触媒特性の低下を抑制することができることが検証された。
【００８６】
（実施例４）
オートサーマル反応では、最終的に硫黄化合物は硫化水素となり、一部は下流側の触媒に供給されるため、シフト反応触媒と選択酸化反応触媒の硫化水素の影響を調べた。
【００８７】
２ｗｔ％Ｐｔ/CeZrOxペレット状のシフト反応触媒４ｃｃに、１１％ＣＯ−１２％ＣＯ2／Ｈ2の試験ガスを供給した。試験ガスは、バブラーに通されて、露点５７℃となって供給された。ＧＨＳＶは3000h-1に設定された。さらに、５００ppmH2S/N2の組成のガスが、試験ガスの硫化水素濃度がドライベースで２０ｐｐｍとなるように混合された。シフト反応触媒は２３０℃に保たれ、試験ガスは１０００時間シフト反応触媒上を流通された。流通開始直後のシフト反応触媒出口側のＣＯ濃度はドライベースで０．４１％であったが、１０００時間経過後には０．４８％まで上昇していた。
【００８８】
さらに、１．５ｇ／ｌ相当のＲｕを担持した直径２ｃｍ、厚さ１ｃｍのハニカムをＣＯ選択酸化反応触媒として、ＣＯ選択酸化反応触媒に、０．５％ＣＯ−２０％ＣＯ2／Ｈ2の試験ガスを供給した。試験ガスは、上記シフト反応触媒の試験と同様にして、露点７０℃となって、試験ガスの硫化水素濃度がドライベースで２０ｐｐｍとなるように硫化水素が混合されて供給された。また、試験ガスには、Ｏ2／ＣＯ＝１．５となるように空気が混合された。ＧＨＳＶは９３００ｈ-1に設定された。触媒温度１５０℃で１０時間試験ガスがＣＯ選択酸化反応触媒に流通された。流通開始直後のＣＯ選択酸化反応触媒出口側のＣＯ濃度は１１２ｐｐｍであったが、１０時間経過後には、３２２ｐｐｍまで上昇していた。
【００８９】
以上のように、シフト反応触媒、ＣＯ選択酸化反応触媒に微量の硫化水素が供給されると特性低下が起こることがわかった。
【００９０】
（実施例５）
図３は、実施例５における燃料電池システムの構成概略図である。本実施例５の燃料電池システムは、実施の形態１の燃料電池システムと基本的構成は同じであるが、本実施例５では硫化水素吸収部５が設置されておらず、又実施の形態１より詳しく示している。そのため実施の形態１において示していない点を中心に説明する。
【００９１】
図３に示す様に、本実施例５の燃料電池システムは、都市ガスを供給する燃料供給部１５とを備えている。燃料供給部１５の下流側にゼオライト系吸着脱硫部１６が設置されており、ゼオライト系吸着脱硫部１６の下流のガス流路に水供給部１７が接続されている。この水供給部１７の下流には水蒸発部１８が設置されている。又、改質部１は、円柱状であり、水蒸気改質反応の廃熱を利用できる様に、円柱状の改質部１の外周に水蒸発部１８が設置されている。又、改質部１を加熱するための、オフガスバーナーを有する水蒸気改質反応加熱部１９が、改質部１の中心に設置されている。この水蒸気改質反応加熱部１９は、燃料電池４からのアノードオフガスを燃焼させることによって改質部１の加熱を行う。この配置されたオフガスバーナーの周囲にＲｕ触媒が配置されている。このＲｕ触媒に上方から下方へ水蒸気を含む都市ガスが供給される構成とした。
【００９２】
又、改質部１には０．３ＬのＲｕ触媒、シフト反応部２に２ＬのＰｔ／ＣｅＺｒＯｘ触媒、ＣＯ選択酸化反応部３には０．２ＬのＲｕ触媒をそれぞれ充填した。充填した触媒はＣＯ選択酸化触媒にはハニカム構造の触媒体を、他の触媒にはペレット状の触媒体を用いた。
【００９３】
上記構成の本実施例５における燃料電池システムを用いて以下の実験を行った。
【００９４】
燃料供給部１５より４Ｎｌ／ｍｉｎの都市ガスと、水供給部１７よりＳ／Ｃが３となるように調節した改質水とをそれぞれ改質部１に供給した。又、改質部１内のＲｕ触媒が６５０℃となるように水蒸気改質反応加熱部１９の燃焼量を調節した。燃料電池発電部において直流電力が１．２ｋＷとなるように発電させた。カソード用空気とは別に、アノードエアーブリージング用空気、ＣＯ選択酸化用空気、パージ用空気に用いる空気に２０ｐｐｍのトルエンと２０ｐｐｍの硫化水素を加えた。この空気はＣＯ選択酸化反応部３周囲の熱交換部１１に通されて加熱された後、シフト反応部２に接して設置され２５０℃に保たれたＰｔ／アルミナ触媒からなる触媒燃焼器１２に通され、その後シフト反応部２に接して設置され３００℃に保たれたＣａＯを含む硫黄酸化物吸収部１３に通された。この硫黄酸化物吸収部１３を通じた空気を、ＣＯ選択酸化反応部３、アノード触媒にそれぞれ０．５Ｎｌ／ｍｉｎ、０．３Ｎｌ／ｍｉｎ供給した。これを燃料電池システムＡとした。
【００９５】
この燃料電池システムＡを１２時間運転後停止し、停止時には水蒸気改質触媒が２００℃まで低下した時点で、２０ｐｐｍのトルエンと２０ｐｐｍの硫化水素を含む空気を触媒燃焼部１２，硫黄酸化物吸収部１３を通じて１０Ｎｌ／ｍｉｎで改質用空気供給部７より１０分間流通させ、残留ガスをパージし、冷却させた。１２時間後運転させて、１２時間運転後停止するＤＳＳ（Ｄａｉｌｙ  Ｓｔａｒｔ−Ｓｔｏｐ  Ｏｐｅｒａｔｉｏｎ）運転を行ったところ、３０００時間運転後でも安定な運転を行えた。
【００９６】
一方、燃料電池システムＡにおいて、触媒燃焼部１２と硫黄酸化物吸収部１３の序列を逆にした燃料電池システムを作成した。同様にＤＳＳ運転を行ったところ、上記と比較して燃料電池システムの安定性が低下した。
【００９７】
さらに、燃料電池システムＡにおいて、触媒燃焼部１２の後に、硫黄酸化物吸収部１３の代わりに、ゼオライト（ＭＳ４Ａ）からなる硫化水素吸収剤ペレットを充填した硫化水素吸収部を設置した燃料電池システムを作成した。なお、空気は数十度まで冷却されてからゼオライト（ＭＳ４Ａ）に通された。そして、同様にしてＤＳＳ運転を行ったところ、同様に燃料電池システムの安定性が低下した。
【００９８】
さらに、燃料電池システムＡにおいて、触媒燃焼部１２、硫黄酸化物吸収部１３をなくし、空気をそのまま流通させた燃料電池システムを作成した。用いた空気としては、２０ｐｐｍのトルエンを加えた空気をアノードエアーブリージング、ＣＯ選択酸化、パージ用空気に用いた。同様にしてＤＳＳ運転を行ったところ、２８０ｈ運転を行った時点で、電池電圧が低下し、発電が困難になった。
【００９９】
以上のように、アノードエアーブリージング用空気、ＣＯ選択酸化用空気、パージ用空気に用いる空気、つまり、原料あるいは原料から生成される水素リッチガスに混合される空気の供給流路に触媒燃焼部１２と、触媒燃焼部１２の下流側に硫黄酸化物の吸着剤もしくは吸収剤を有する硫黄酸化物吸収部１３とが配置されることにより、触媒燃焼部１２は難燃性でかつ揮発性の有機化合物を除去するための不純物除去手段として機能する。また、触媒燃焼部１２及び硫黄酸化物吸収部１３が硫化水素及び硫黄酸化物に例示される硫黄化合物を除去するための不純物除去手段として機能する。これによって、原料あるいは原料から生成される水素リッチガスに混合される空気の供給源である大気中に難燃性でかつ揮発性の有機化合物及び硫黄化合物が含まれていた場合でも、本発明にかかる燃料電池システムは、特に安定した運転を行うことができた。
【０１００】
（実施例６）
実施例５における燃料電池システムＡにおいて、改質反応触媒として、０．３ｌの１ｗｔ％Ｐｔ−１ｗｔ％Ｒｈ／ＺｒＯ2触媒を用い、燃料電池システムＡを運転中に改質用空気供給部６から空気を供給するオートサーマル反応を行う第２の運転方法を行った。オートサーマル用空気は定格運転時に8Nl/minとなるように供給した。実施例５と同様にＤＳＳ試験を行ったが、２０ｐｐｍのトルエンと２０ｐｐｍの硫化水素を含む空気を加えても、３０００時間運転を継続してもＰＥＦＣ４は安定した運転が可能であった。
【０１０１】
しかし、燃料電池システムＡから触媒燃焼部１２，硫黄酸化物吸収部１３を省いた燃料電池システムを構成して、同様の運転試験を行ったところ、２０３時間の運転で水素生成器２０下流後の水素リッチガスの水素濃度が低下し、すなわち水素生成装置２０におけるメタンから水素への転化率が減少し、発電が困難になった。
【０１０２】
以上のようにオートサーマル用空気についても、上記実施例５と同様、アノードエアーブリージング用空気、ＣＯ選択酸化用空気、パージ用空気に用いる空気、つまり、原料あるいは原料から生成される水素リッチガスに混合される空気の供給流路に触媒燃焼部１２と、触媒燃焼部１２の下流側に硫黄酸化物の吸着剤もしくは吸収剤を有する硫黄酸化物吸収部１３とが配置されることにより、触媒燃焼部１２は難燃性でかつ揮発性の有機化合物を除去するための不純物除去手段として機能する。また、触媒燃焼部１２及び硫黄酸化物吸収部１３が硫化水素及び硫黄酸化物に例示される硫黄化合物を除去するための不純物除去手段として機能する。これによって、原料あるいは原料から生成される水素リッチガスに混合される空気の供給源である大気中に難燃性でかつ揮発性の有機化合物及び硫黄化合物が含まれていた場合でも、本発明にかかる燃料電池システムは、特に安定した運転を行うことができた。
【０１０３】
（実施例７）
図４は、本実施例７における燃料電池システムの構成概略図である。本実施例７の燃料電池システムは、実施例５の燃料電池システムの触媒燃焼部１２と硫黄酸化物吸収部１３の代わりに、実施の形態２で示した硫黄酸化物吸収機能を有している触媒燃焼部１４を備えている。これは、燃料電池システムＡにおいて、触媒燃焼部にＰｔ／ＢａＯ−Ａｌ２Ｏ３触媒を配置したもので、さらに硫黄酸化物吸収部１３をなくしたものである。
【０１０４】
アノードエアーブリージング用空気、ＣＯ選択酸化用空気、パージ用空気に用いる空気としては、２０ｐｐｍのトルエンと２０ｐｐｍの硫化水素を含むものを用いた。触媒燃焼部１４は２５０℃に保った。１２時間後運転させて、１２時間運転後停止するＤＳＳ運転を行ったところ、３０００時間運転後でも安定な運転を行えた。
【０１０５】
以上のように、貴金属とアルカリ土類金属酸化物を含む燃焼触媒を使用することにより、触媒燃焼部１４が、揮発性の有機化合物を除去するための不純物除去手段及び硫化水素及び硫黄酸化物の硫黄化合物を除去するための不純物除去手段として機能する。これによって、原料あるいは原料から生成される水素リッチガスに混合される空気の供給源である大気中に難燃性でかつ揮発性の有機化合物及び硫黄化合物が含まれていた場合でも、本発明にかかる燃料電池システムは、特に安定した運転を行うことができた。
【産業上の利用可能性】
【０１０６】
本発明の燃料電池システムは、安定した運転をより長期間にわたり維持することが可能な効果を有し、例えば家庭用コージェネレーション燃料電池システム等として有用である。
【図面の簡単な説明】
【０１０７】
【図１】本発明にかかる実施の形態１における燃料電池システムの概略図
【図２】本発明にかかる実施の形態２における燃料電池システムの概略図
【図３】本発明にかかる実施例５における燃料電池システムの概略図
【図４】本発明にかかる実施例７における燃料電池システムの概略図
【符号の説明】
【０１０８】
１  改質部
２  シフト反応部
３  ＣＯ選択酸化反応部
４  固体高分子型燃料電池（ＰＥＦＣ）
５  硫化水素吸収部
６  改質用空気供給部
７  バルブ
８  ＣＯ選択酸化用空気供給部
９  アノードエアーブリ−ジング用空気供給部
１０  カソード用空気供給部
１１  熱交換部
１２  触媒燃焼部
１３  硫黄酸化物吸収部
１４  触媒燃焼部
１５  燃料供給部
１６  ゼオライト系吸着脱硫部
１７  水供給部
１８  水蒸発部
１９  水蒸気改質反応加熱部
２０  水素生成器
【図１】
2005190995.tif 000005
【図２】
2005190995.tif 000006
【図３】
2005190995.tif 000007
【図４】
2005190995.tif 000008